(57)【要約】【課題】  良好なジッタ特性を有する再生信号を得ることができ、所望のように、データを再生することができるとともに、入射面側の耐摩耗性および耐傷特性に優れたＲＯＭ型光記録媒体を提供する。【解決手段】  その表面に複数の凹状ピットが形成された基板１と、光透過層４と、基板１と光透過層４の間に形成された反射層３と、光透過層４の表面に形成されたハードコート層５とを備え、光透過層４を介して、レーザービームが照射されて、データが再生されるように構成されたＲＯＭ型光記録媒体である。凹状ピット２ａが、記録すべきデータに応じて決定される基本長ＢＬよりも長い長さを有し、トラック方向に隣り合う凹状ピット間のスペース２ｂの長さが、基本長ＢＬよりも短い長さを有している。【選択図】    図２
2006066004.tif 000002
【特許請求の範囲】
【請求項１】
その表面に複数の凹状ピットが形成された基板と、光透過層と、前記基板と前記光透過層の間に形成された反射層と、前記光透過層の表面に形成されたハードコート層とを備え、前記光透過層を介して、レーザービームが照射されて、データが再生されるように構成されたＲＯＭ型光記録媒体であって、前記凹状ピットが、記録すべきデータに応じて決定される基本長ＢＬよりも長い長さを有し、トラック方向に隣り合う前記凹状ピット間のスペースの長さが、前記基本長ＢＬよりも短い長さを有していることを特徴とするＲＯＭ型光記録媒体。
【請求項２】
前記反射層の表面から前記基板の表面までの距離をＤとしたときに、前記凹状ピットが、ＢＬ＋（０．１ないし０．３）・Ｄの長さを有し、前記スペースが、ＢＬ−（０．１ないし０．３）・Ｄの長さを有している請求項１に記載のＲＯＭ型光記録媒体。
【請求項３】
前記ハードコート層が活性エネルギー線硬化性樹脂を含む請求項１または２に記載のＲＯＭ型光記録媒体。
【請求項４】
その表面に、複数の凸状ピットが形成された基板と、光透過層と、前記基板と前記光透過層の間に形成された反射層と、前記光透過層の表面に形成されたハードコート層とを備え、前記光透過層を介して、レーザビームが照射されて、データが再生されるように構成されたＲＯＭ型光記録媒体であって、前記凸状ピットが、記録すべきデータに応じて決定される基本長ＢＬよりも短い長さを有し、トラック方向に隣り合う前記凸状ピット間のスペースの長さが、前記基本長ＢＬよりも長い長さを有していることを特徴とするＲＯＭ型光記録媒体。
【請求項５】
前記反射層の表面から前記基板の表面までの距離をＤとしたときに、前記凸状ピットが、ＢＬ−（０．１ないし０．３）・Ｄの長さを有し、前記スペースが、ＢＬ＋（０．１ないし０．３）・Ｄの長さを有している請求項４に記載のＲＯＭ型光記録媒体。
【請求項６】
前記ハードコート層が活性エネルギー線硬化性樹脂を含む請求項４または５に記載のＲＯＭ型光記録媒体。
【発明の詳細な説明】
【技術分野】
【０００１】
本発明は、ＲＯＭ型光記録媒体に関するものであり、詳しくは、良好なジッタ特性を有する再生信号を得ることができ、所望のように、データを再生することが可能であるとともに、入射面側の耐摩耗性および耐傷特性に優れたＲＯＭ型光記録媒体に関するものである。
【背景技術】
【０００２】
従来より、デジタルデータを記録するための記録媒体として、ＣＤやＤＶＤに代表される光記録媒体が広く利用されている。これらの光記録媒体は、ＣＤ−ＲＯＭやＤＶＤ−ＲＯＭのように、データの追記や書き換えができないＲＯＭ型光記録煤体と、ＣＤ−ＲやＤＶＤ−Ｒのように、データの追記はできるが、データの書き換えができない追記型光記録媒体と、ＣＤ−ＲＷやＤＶＤ−ＲＷのように、データの書き換えが可能な書き換え型光記録媒体とに大別することができる。  
【０００３】
これらのうち、ＲＯＭ型光記録媒体においては、基板の表面に、凹状ピットまたは凸状ピットが形成され、かかるピットおよび隣接するピット間のスペースによって、データが記録されている。これらピットおよびスペースには、それぞれ、デジタルデータの「０」または「１」が対応付けられ、また、その長さには、「０」または「１」のビット数が対応付けられている。したがって、ピットおよびスペースの長さを変調することによって、所望のデータを記録することができる。
【０００４】
一方、記録されたデータを再生する場合には、基盤上に構成されるトラックに沿って、レーザビームを照射し、レーザビームの反射光量を光検出器によって検出して、基板の表面形状の違いを読み取ることにより、データを再生することができる。
【０００５】
近年においては、より大容量で、かつ、高いデータ転送レートを有する次世代型のＲＯＭ型光記録媒体が提案されている。かかる次世代型のＲＯＭ型光記録媒体においては、レーザビームを集束するための対物レンズの開口数ＮＡを大きくするとともに、レーザビームの波長λを短くすることによって、記録密度の向上が図られている。
【０００６】
しかしながら、レーザビームを集束するための対物レンズの開口数ＮＡを高くすると、次式（１）、
2006066004.tif 000003
で示されるように、光記録媒体に対するレーザビームの光軸の傾きに許される角度誤差、すなわち、チルトマージンＴが非常に狭くなるという問題が生じる。
【０００７】
式（１）において、ｄは、レーザビームが基板の表面に形成されたピットに達するまでに、レーザビームが透過する層の厚さである。式（１）から明らかなように、チルトマージンＴは、対物レンズのＮＡが高いほど、小さくなり、レーザビームが透過する層の厚さｄが薄いほど、大きくなる。
【０００８】
そこで、次世代型のＲＯＭ型光記録媒体においては、基板上に、約１００μｍの厚さを有する薄い光透過層を形成し、この光透過層側からレーザビームを照射して、データを再生するように構成することによって、チルトマージンの拡大が図られている。
【発明の開示】
【発明が解決しようとする課題】
【０００９】
ＲＯＭ型光記録媒体においては、Ｃ／Ｎ比の高い再生信号を得るために、基板上に反射層を形成し、レーザビームに対する反射率を向上させることが一般的である。
【００１０】
しかしながら、次世代型のＲＯＭ型光記録媒体においては、従来のＣＤ−ＲＯＭやＤＶＤ−ＲＯＭと異なり、光透過層側からレーザビームが照射されるように構成されているため、基板上に反射層を設けた場合には、光記録媒体に入射したレーザビームが、基板の表面に到達する前に、反射層によって反射される。このため、光検出器によって生成された再生信号は、基板の表面形状に対応するものではなく、主として反射層の表面形状に対応したものとなる。その結果、記録すべきデータに応じて、基板に、凹状ピットおよびスペース、あるいは凸状ピットおよびスペースを形成した場合には、再生信号のジッタ特性が悪化し、記録されたデータを、所望のように、再生するのが、きわめて困難になるという問題があった。
【００１１】
また、次世代型のＲＯＭ型光記録媒体の普及に伴って、今後、これまでの光記録媒体と同様に、光透過層の光入射面側の傷に起因する再生エラーの増加が予想される。
【００１２】
そこで本発明の目的は、良好なジッタ特性を有する再生信号を得ることができ、所望のように、データを再生することができるとともに、入射面側の耐摩耗性および耐傷特性に優れたＲＯＭ型光記録媒体を提供することにある。
【課題を解決するための手段】
【００１３】
本発明者らは、前記課題を解決するために鋭意研究を重ねた結果、記録すべきデータに応じて、基板に、凹状ピットおよびスペースを形成した場合においても、次世代型のＲＯＭ型光記録媒体に記録されたデータを再生したときに、再生信号のジッタ特性が悪化するのは、反射層の凹部の長さが、基板の表面に形成された凹状ピットよりも短くなるとともに、隣り合う凹部間の間隙の長さが、基板の表面に形成されたスペースよりも長くなり、これら反射層の凹部および凹部間の間隙の長さが、光検出器によって検出されるため、データ再生装置に認識される凹凸パターンの長さが、記録したデータに対応する長さと一致しなくなることに起因していることを見出した。また、基板に、凸状ピットおよびスペースを形成した場合に見られる再生信号のジッタ特性の悪化も、同様に、光検出器によって検出される凸状ピットおよびスペースの長さが、それぞれ、記録したデータに対応する長さと一致しなくなることに起因していることを見出した。さらに、再生信号のジッタ特性等に悪影響を及ぼすことなく光透過層の光入射面側の耐摩耗性および耐傷特性を高めるには、光透過層の表面にハードコート層を設けることが効果的であることを見出した。本発明は、かかる知見に基づき、完成されたものである。
【００１４】
即ち、本発明のＲＯＭ型光記録媒体は、その表面に複数の凹状ピットが形成された基板と、光透過層と、前記基板と前記光透過層の間に形成された反射層と、前記光透過層の表面に形成されたハードコート層とを備え、前記光透過層を介して、レーザービームが照射されて、データが再生されるように構成されたＲＯＭ型光記録媒体であって、前記凹状ピットが、記録すべきデータに応じて決定される基本長ＢＬよりも長い長さを有し、トラック方向に隣り合う前記凹状ピット間のスペースの長さが、前記基本長ＢＬよりも短い長さを有していることを特徴とするものである。
【００１５】
これにより、反射層に形成される凹部および凹部の間隙の長さを、記録すべきデータに応じた長さである基本長ＢＬとほぼ一致させることができるので、光記録媒体に記録されたデータを再生したときに、光検出器によって検出される凹状ピットおよびスペースの長さが、それぞれ、記録したデータに対応する長さとほぼ一致し、したがって、良好なジッタ特性を有する再生信号を得ることができ、所望のように、データを再生することが可能となる。また、ハードコート層を設けたことで、入射面側の耐摩耗特性および耐傷特性が向上し、カートリッジに収容することなく、ＲＯＭ型光記録媒体の使用が可能となる。
【００１６】
また、本発明の他のＲＯＭ型光記録媒体は、その表面に、複数の凸状ピットが形成された基板と、光透過層と、前記基板と前記光透過層の間に形成された反射層と、前記光透過層の表面に形成されたハードコート層とを備え、前記光透過層を介して、レーザビームが照射されて、データが再生されるように構成されたＲＯＭ型光記録媒体であって、前記凸状ピットが、記録すべきデータに応じて決定される基本長ＢＬよりも短い長さを有し、トラック方向に隣り合う前記凸状ピット間のスペースの長さが、前記基本長ＢＬよりも長い長さを有していることを特徴とするものである。
【００１７】
これにより、反射層に形成される凸部および凸部間の間隙の長さを、記録すべきデータに応じた長さである基本長ＢＬとほぼ一致させることができるので、光記録媒体に記録されたデータを再生したときに、光検出器によって検出される凸状ピットおよびスペースの長さが、それぞれ、記録したデータに対応する長さとほぼ一致し、したがって、良好なジッタ特性を有する再生信号を得ることができ、所望のように、データを再生することが可能となる。また、ハードコート層を設けたことで、入射面側の耐摩耗特性および耐傷特性が向上し、カートリッジに収容することなく、ＲＯＭ型光記録媒体の使用が可能となる。
【００１８】
本発明において、基本長ＢＬは、記録すべきデータの「０」または「１」のビット数に応じて決定される長さであり、例えば、次世代型のＲＯＭ型光記録媒体に、１−７ＲＬＬ変調によって変調された２Ｔないし８Ｔのデータを２５ＧＢの記録容量で記録する場合には、２Ｔないし８Ｔに対応して、１４９ｎｍ、２２３．５ｎｍ、２９８ｎｍ、３７２．５ｎｍ、４４７ｎｍ、５２１．５ｎｍ、５９６ｎｍの７種類の長さを有している。
【発明の効果】
【００１９】
本発明によれば、良好なジッタ特性を有する再生信号を得ることができ、所望のように、データを再生することができるとともに、入射面側の耐摩耗性および耐傷特性に優れたＲＯＭ型光記録媒体を提供することが可能になる。
【発明を実施するための最良の形態】
【００２０】
以下、添付図面に基づき、本発明の好適実施態様について詳細に説明する。
図１は、本発明の好ましい実施態様に係る、基板に凹状ピットを有するＲＯＭ型光記録媒体の概略を示す一部切欠き斜視図であり、図２は、図１のＡで示す部分の概略拡大断面図である。
【００２１】
図１に示すように、光記録媒体１は、ディスク形状をなし、その中央部には、光記録媒体１を、データ再生装置にセットするためのセンターホール６が形成されている。
【００２２】
図１および図２に示す光記録媒体１は、図２において、矢印で示される方向から、３８０ｎｍないし４５０ｎｍの波長を有するレーザビームが、対物レンズ（図示せず）を介して、照射されて、データが再生されるように構成されている。  
【００２３】
図２に示すように、本実施形態に係る光記録媒体１は、基板２と、基板２上に形成された反射層３と、反射層３上に形成された光透過層４と、光透過層４上に形成されたハードコート層５とを備えている。
【００２４】
基板２は、光記録媒体１の機械的な支持体として、機能するものである。
基板２を形成するための材料は、光記録媒体１の支持体として機能することができれば、特に限定されるものではなく、例えば、ポリカーボネート樹脂、オレフィン樹脂などを用いることができる。基板２の厚さは、とくに限定されるものではないが、約１．１ｍｍであることが好ましい。
【００２５】
図３は、基板２の表面の概略斜視図である。図３において、矢印Ｌは、レーザビームの走査方向を示している。
図３に示すように、基板２の表面には、略楕円形状を有する複数の凹状ピット２ａが形成されている。これら複数の凹状ピット２ａは、光記録媒体１の内周側から外周側、あるいは外周側から内周側に向かって、螺旋状に形成され、トラックを構成している。また、複数の凹状ピット２ａ以外の領域は、平坦に形成され、トラック方向に隣り合う凹状ピット２ａ間に、スペース２ｂを構成している。これらの凹状ピット２ａおよびスペース２ｂには、それぞれ、デジタルデータの「０」または「１」が対応付けられており、凹状ピット２ａおよびスペース２ｂによって、データが記録されている。
【００２６】
図２に示すように、基板２上には、反射層３が形成されている。
反射層３は、ハードコート層５および光透過層４を介して入射したレーザビームを反射し、再び、ハードコート層５側から出射させる機能を有している。
【００２７】
本発明において、反射層３を形成するための材料は、レーザビームを反射することができれば、特に限定されるものではなく、Ｍｇ、Ａｌ、Ｔｉ、Ｃｒ、Ｆｅ、Ｃｏ、Ｎｉ、Ｃｕ、Ｚｎ、Ｇｅ、Ａｇ、Ｐｔ、Ａｕ、Ｎｄ、Ｉｎ、Ｓｎよりなる群から選ばれる少なく一種の金属またはこれらの合金によって、反射層３を形成することができる。これらのなかでも、反射層３が、ＡｇまたはＡｇを含む合金によって形成されている場合には、高い反射率を有し、表面の平坦性に優れた反射層３を形成することができることから、再生信号に含まれるノイズを低減することが可能になり、好ましい。
【００２８】
反射層３の厚さは、特に限定されるものではないが、５ｎｍないし１００ｎｍであることが好ましく、１５ｎｍないし６０ｎｍであることが、さらに好ましい。
【００２９】
反射層３は、スパッタリングなどの気相成長法によって、基板２上に形成される。スパッタリングなどの気相成長法は、電界中で加速されたイオンをターゲットに衝突させることにより、ターゲットから原子をはじき出し、そのはじき出された原子を、堆積させることによって、薄膜を形成するものであるため、形成された薄膜には、下地となる基体の表面形状が転写されることになる。したがって、反射層３には、基板２の表面形状が転写され、反射層３には、基板２の表面の凹状ピット２ａに対応した凹部３ａが形成されている。
【００３０】
図２に示すように、反射層３上には、順次、光透過層４およびハードコート層５が形成されている。光透過層４は、レーザビームが透過する層であり、同時に、反射層３の表面を保護する保護層としての役割を果たしている。
【００３１】
光透過層４は、光学的に透明で、使用されるレーザビームの波長領域である３８０ｎｍないし４５０ｎｍでの光学吸収や反射が少なく、複屈折が小さいことが要求され、例えば、紫外線硬化性樹脂によって形成される。
【００３２】
光透過層４を形成するために用いられる紫外線硬化性樹脂は、光重合性モノマー、光重合性オリゴマー、光開始剤および所望によりその他の添加剤を含んでいる。光重合性モノマーとしては、分子量２０００未満のモノマーが好適であり、例えば、単官能（メタ）アクリレート、多官能（メタ）アクリレートなどが挙げられる。また、光重合性オリゴマーとしては、アクリル系二重結合、アリル系二重結合、不飽和二重結合などの紫外線照射によって架橋あるいは重合する基を分子中に含有または導入したオリゴマーを挙げることができる。また、光開始剤としては、公知のいずれのものを用いてもよく、例えば、分子開裂型光重合開始剤を用いることができる。
【００３３】
光透過層４は、反射層３の表面に、スピンコーティング法などによって、紫外線硬化性樹脂を塗布して、塗膜を形成し、塗膜に紫外線を照射して、紫外線硬化性樹脂を硬化させて、形成される。あるいは、光透過性樹脂によって形成されたシートを、接着剤を用いて、反射層３の表面に接着することによって、光透過層４を形成することもできる。光透過層４の厚さは、３０μｍないし２００μｍであることが好ましい。
【００３４】
ハードコート層５は、光記録媒体１を保護し、カートリッジに収容することなく、光記録媒体１を使用可能にする機能を有している。
【００３５】
本発明においては、ハードコート層５の表面は、鉛筆硬度試験でＢ以上の硬さを有することが好ましい。
【００３６】
ハードコート層５を形成するために用いられる樹脂材料としては、公知の無機または有機化合物を用いることができる。有機化合物としては、例えば、活性エネルギー線硬化性樹脂を好適に挙げることができ、例えば、（メタ）アクリロイル基、ビニル基およびメルカプト基よりなる群から選ばれる少なくとも１つの活性基を有する化合物であれば、特に限定されるものではない。
【００３７】
本発明において、ハードコート層を形成するために用いられる（メタ）アクリロイル基を有する化合物としては、トリメチロールプロパントリ（メタ）アクリレート、ジペンタエリスリトールヘキサ（メタ）アクリレート、ウレタン（メタ）アクリレート、エステル（メタ）アクリレートなどが挙げられる。
【００３８】
また、ハードコート層５の膜厚は、０．５ないし５μｍであることが好ましい。光透過層４上にハードコート層が形成される場合、総厚が７０ないし１５０μｍであることが好ましい。
【００３９】
ハードコート層５は、耐摩耗性をより高めるために、５ｎｍ以上、１００ｎｍ以下の平均粒子径を有するシリカ微粒子等の無機微粒子、好ましくは５ｎｍ以上、２０ｎｍ以下の平均粒子径を有する無機微粒子を含めることもできる。
【００４０】
光透過層４やハードコート層５は、必要に応じて、非重合性の希釈溶剤、有機フィラー、重合禁止剤、酸化防止剤、紫外線吸収剤、光安定剤、消泡剤、レベリング剤、潤滑剤、顔料、ケイ素化合物などを含んでいてもよい。レベリング剤として又は潤滑剤としてシリコーン等のシリコーン系化合物や、潤滑剤としてフッ素系化合物を用いることができる。
【００４１】
ハードコート層５は、光透過層４と同様に、スピンコート法により塗布する方法や、または、予めシート状に形成したものを光透過層４上に貼り付ける方法で形成することができる。
【００４２】
また、無機化合物を用いてハードコート層５を作製する場合、かかる無機化合物としては、例えば、窒化ケイ素、酸化亜鉛等を用いることができ、スパッタリング等の気相成長法により形成することができる。その厚みとしては、１００ｎｍ以下が好ましい。また、塗布により形成することもできる。
【００４３】
図４は、図３のＸ−Ｘ線に沿う基板厚さ方向の断面図であり、基板２の表面と反射層３の表面との断面形状を示す概略拡大断面図である。図４において、矢印Ｌは、レーザビームの走査方向を示している。
【００４４】
図４に示すように、基板２の表面には、凹状ピット２ａが形成されており、また、反射層３には、基板２の表面に形成された凹状ピット２ａに対応して、凹部３ａが形成されている。
【００４５】
本発明者の研究によれば、記録すべきデータに応じて、基板２に、凹状ピット２ａおよびスペース２ｂを形成した場合においても、次世代型のＲＯＭ型光記録媒体に記録したデータを再生したときに、再生信号のジッタ特性が悪化するのは、反射層３の凹部３ａの長さが、基板２の表面に形成された凹状ピット２ａよりも短くなるとともに、隣り合う凹部３ａ間の間隙３ｂの長さが、基板２の表面に形成されたスペース２ｂよりも長さが長くなり、これら反射層３の凹部３ａおよび隣り合う凹部３ａ間の間隙３ｂの長さが、光検出器によって検出されるため、データ再生装置に認識される凹凸パターンの長さが、記録したデータに対応する長さと一致しなくなることに起因していることが見出されている。
【００４６】
そこで、本発明者は、かかる知見に基づいて、さらに研究を重ねた結果、基板２の表面の凹状ピット２ａを、基本長ＢＬに対して、（０．１ないし０．３）・Ｄの長さだけ長くなるように形成し、トラック方向に隣り合う凹状ピット２ａ間のスペース２ｂを、基本長ＢＬに対して、（０．１ないし０．３）・Ｄの長さだけ短くなるように形成した場合には、反射層３に形成される凹部３ａおよび凹部３ａ間の間隙３ｂの長さを、記録すべきデータに対応する長さである基本長ＢＬと、ほぼ同一の長さにすることが可能になることを見出した。
【００４７】
したがって、本実施態様においては、基板２の表面に形成される凹状ピット２ａは、基本長ＢＬに対して、（０．１ないし０．３）・Ｄの長さだけ長くなるように形成され、一方、トラック方向に隣り合う凹状ピット２ａ間のスペース２ｂは、基本長ＢＬに対して、（０．１ないし０．３）・Ｄの長さだけ短くなるように形成されている。
【００４８】
ここに、Ｄは、反射層３の表面から基板２の表面までの距離であり、本実施態様においては、反射層３の厚さである。また、基本長ＢＬは、記録すべきデータの「０」または「１」のビット数に応じて決定される長さであり、例えば、光記録媒体１に、１−７ＲＬＬ変調によって変調された２Ｔないし８Ｔのデータを、２５ＧＢの記録容量で記録する場合には、２Ｔないし８Ｔに対応して、１４９ｎｍ、２２３．５ｎｍ、２９８ｎｍ、３７２．５ｎｍ、４４７ｎｍ、５２１．５ｎｍ、５９６ｎｍの７種類の長さを有している。
【００４９】
したがって、本実施態様において、光記録媒体１に、１−７ＲＬＬ変調によって変調された２Ｔないし８Ｔのデータを記録する場合には、最短で１４９＋（０．１ないし０．３）・Ｄｎｍの長さに有し、最長で５９６＋（０．１ないし０．３）・Ｄｎｍの長さを有する７種類の長さの凹状ピット２ａと、最短で１４９−（０．１ないし０．３）・Ｄｎｍの長さを有し、最長で５９６−（０．１ないし０．３）・Ｄｎｍの長さに有する７種類の長さのスペース２ｂとが、基板２の表面上に、所定の組み合わせで組み合わされて、形成される。
【００５０】
本実施態様においては、反射層３の凹部３ａおよび凹部３ａ間の間隙３ｂが、いずれも、記録したデータに対応する長さである基本長ＢＬとほぼ同一の長さを有しているので、光記録媒体１に記録されたデータを再生したときに、光検出器によって検出される凹凸パターンの長さは、記録したデータに対応する長さとほぼ一致した長さとなる。したがって、良好なジッタ特性を有する再生信号を得ることができ、所望のように、データを再生することが可能となる。
【００５１】
光記録媒体１を製造するにあたっては、まず、基板２を形成するためのフォトレジスト原盤が製造され、この後、フォトレジスト原盤を用いたマスタリング工程によって、スタンパが形成される。
【００５２】
本実施形態においては、先ず、フォトレジスト原盤の表面に、基本長ＢＬに対して、（０．１ないし０．３）・Ｄの長さだけ長い長さを有する凹状ピットと、基本長ＢＬに対して（０．１ないし０．３）・Ｄの長さだけ短い長さを有するスペースとが形成される。次いで、このフォトレジスト原盤を用いて、スタンパの表面に、基本長ＢＬに対して、（０．１ないし０．３）・Ｄだけ長い長さを有する凸状ピットと、基本長ＢＬに対して、（０．１ないし０．３）・Ｄだけ短い長さを有するスペースとが形成される。その後、このスタンパ５１を用いて、光記録媒体１の基板２が作製される。
【００５３】
図５は、光記録媒体１の製造工程を示す工程図である。
まず、図５（ａ）に示すように、スタンパ５１が金型６０内にセットされる。この後、金型６０が射出成形機にセットされ、溶融されたポリカーボネート樹脂が、金型６０内に高圧で射出される。
【００５４】
その後、所定の冷却期間を経て、ポリカーボネート樹脂が硬化される。
こうして、図５（ｂ）に示すように、基本長ＢＬに対して、（０．１ないし０．３）・Ｄの長さだけ長さを有する凹状ピットと、基本長ＢＬに対して、（０．１ないし０．３）・Ｄの長さだけ短い長さを有するスペースとが形成された基板２が作製される。
【００５５】
次いで、基板２がスパッタリング装置にセットされ、図５（ｂ）に示すように、基板２の表面上に、スパッタリング法によって、反射層３が形成される。
【００５６】
次に、反射層３が形成された基板２が、スピンコーティング装置にセットされ、図５（ｃ）に示すようにに、スピンコーティング法によって、反射層３の表面上に、光透過層４が形成される。
【００５７】
最後に、光透過層４が形成された基板２が、前記と同様にスピンコーティング装置にセットされ、図５（ｄ）に示すように、スピンコーティング法によって、光透過層４の表面上に、ハードコート層５が形成され、光記録媒体１が完成する。
【００５８】
本実施態様によれば、基板２の表面に形成される凹状ピット２ａが、基本長ＢＬに対して、（０．１ないし０．３）・Ｄの長さだけ長くなるように形成され、トラック方向に隣り合う凹状ピット２ａ間のスペース２ｂが、基本長ＢＬに対して、（０．１ないし０．３）・Ｄの長さだけ短くなるように形成されているので、反射層３に形成される凹部３ａおよび凹部３ａ間の間隙３ｂの長さを、基本長ＢＬとほぼ一致させることが可能になる。したがって、光記録媒体１に記録されたデータを再生したときに、光検出器によって検出される凹凸パターンの長さが、それぞれ、記録したデータに対応する長さとほぼ一致するので、良好なジッタ特性を有する再生信号を得ることができ、所望のように、データを再生することが可能となる。
【００５９】
また、光透過層４の表面にハードコート層５を設けたことにより、入射面側の耐摩耗特性および耐傷特性が向上し、カートリッジに収容することなく光記録媒体１の使用が可能となる。
【００６０】
次に、図６に、本発明の他の好適実施態様に係る、基板に凸状ピットを有するＲＯＭ型光記録媒体の略拡大断面図を示す。
【００６１】
図６に示すように、本実施形態に係る光記録媒体７０は、基板７２と、基板７２上に形成された反射層７３と、反射層７３上に形成された光透過層７４と、光透過層７４上に形成されたハードコート層７５とを備えている。この光記録媒体７０は、基板７２の表面に凸状ピット７２ａが形成されてデータが記録されている点を除き、他は全て図２に示す前記好適実施形態に係る光記録媒体１と同様の構成を有している。
【００６２】
図７は、基板７２の表面の略斜視図であり、図８は、図７のＹ−Ｙ線に沿う基板厚さ方向の断面図である。図７および図８において、矢印Ｌは、いずれも、レーザビームの走査方向を示している。
【００６３】
図７に示すように、基板７２の表面には、略楕円形状を有する複数の凸状ピット７２ａが形成されている。これら複数の凸状ピット７２ａは、光記録媒体７０の内周側から外周側、あるいは外周側から内周側に向かって、螺旋状に形成され、トラックを構成している。また、複数の凸状ピット７２ａ以外の領域は、平坦に形成され、トラック方向に隣り合う凸状ピット７２ａ間に、スペース７２ｂを構成している。これらの凸状ピット７２ａおよびスペース７２ｂには、それぞれ、デジタルデータの「０」または「１」が対応付けられており、凸状ピット７２ａおよびスペース７２ｂとによって、データが記録されている。
【００６４】
本実施態様においては、図８に示すように、基板７２の表面の凸状ピット７２ａは、基本長ＢＬに対して、（０．１ないし０．３）・Ｄの長さだけ短くなるように形成され、一方、トラック方向に隣り合う凸状ピット７２ａ間のスペース７２ｂは、基本長ＢＬに対して、（０．１ないし０．３）・Ｄの長さだけ長くなるように形成されている。
【００６５】
本実施態様においても、Ｄは、反射層７３の表面から基板７２の表面までの距離であり、基本長ＢＬは、記録すべきデータの「０」または「１」のビット数に応じて決定される長さである。
【００６６】
基板７２の表面の凸状ピット７２ａおよびスペース７２ｂが、かかる長さを有する場合には、反射層７３に形成される凸部７３ａおよび凸部７３ａ間の間隙７３ｂの長さを、記録すべきデータに応じた長さである基本長ＢＬとほぼ一致させることができ、光記録媒体７０に記録されたデータを再生したときに、光検出器によって検出される凹凸パターンの長さを、それぞれ、記録したデータに対応する長さとほぼ一致させることができる。したがって、良好なジッタ特性を有する再生信号を得ることができ、所望のように、データを再生することが可能となる。
【００６７】
光記録媒体７０を製造するにあたっては、まず、基板２を形成するためのフォトレジスト原盤が製造され、この後、フォトレジスト原盤を用いたマスタリング工程によって、スタンパが形成される。
【００６８】
表面に、基本長ＢＬに対して、（０．１ないし０．３）・Ｄだけ短い長さを有する凹状ピットと、基本長ＢＬに対して、（０．１ないし０．３）・Ｄだけ長い長さを有するスペースとが形成されたマザースタンパが金型内にセットされた後に、射出成形によって、基板７２が形成される。こうして、基本長ＢＬに対して、（０．１ないし０．３）・Ｄだけ短い長さを有する凸状ピット７２ａと、基本長ＢＬに対して、（０．１ないし０．３）・Ｄだけ長い長さを有するスペース７２ｂとを有する基板７２が作製される。
【００６９】
その後は前記好適実施形態と同様にして、基板７２の表面上に、反射層７３、光透過層７４およびハードコート層７５が、順次、形成され、光記録媒体７０が完成する。
【００７０】
本発明は、以上の実施態様に限定されることなく、種々の変更が可能である。例えば、図２および図６に示す各好適実施形態に係る光記録媒体１、７０においては、基板２、７２の表面上に、反射層３、７３が形成されているが、基板２、７２の表面上に、反射層３、７３を形成することは必ずしも必要ではなく、基板２、７２と反射層３、７３との間に、一または二以上の他の層が介在してもよい。この場合には、基板２、７２と反射層３、７３の間に介在する層の厚さと、反射層３、７３の厚さとの総和が、反射層３、７３の表面から基板２、７２の表面までの距離Ｄとなる。
【００７１】
また、図２および図６に示す各好適実施形態に係る光記録媒体１、７０においては、反射層３、７３の表面上に、光透過層４、７４が形成されているが、反射層３、７３の表面上に、光透過層４、７４を形成することは必ずしも必要ではなく、反射層３、７３と光透過層４、７４との間に、一または二以上の他の層が介在してもよい。
【図面の簡単な説明】
【００７２】
【図１】本発明の好適実施態様に係るＲＯＭ型光記録媒体の概略を示す一部切欠き斜視図である。
【図２】図１のＡで示す部分の概略拡大断面図である。
【図３】基板の表面の概略斜視図である。
【図４】図３のＸ−Ｘ線に沿う基板厚さ方向の断面図であり、基板の表面と反射層の表面との断面形状を示す概略拡大断面図である。
【図５】光記録媒体の製造工程を示す工程図である。
【図６】本発明の他の好適実施態様に係るＲＯＭ型光記録媒体の概略拡大断面図である。
【図７】基板の表面の概略斜視図である。
【図８】図７のＹ−Ｙ線に沿う基板厚さ方向の断面図であり、基板の表面と反射層の表面との断面形状を示す概略拡大断面図である。
【符号の説明】
【００７３】
１  光記録媒体
２  基板
２ａ  凹状ピット
２ｂ  スペース
３  反射層
３ａ  凹部
３ｂ  凹部間の間隔
４  光透過層
５  ハードコート層
５１  スタンパ
６０  金型
７０  光記録媒体
７２  基板
７２ａ  凸状ピット
７２ｂ  スペース
７３  反射層
７３ａ  凸部
７３ｂ  凸部間の間隔
７４  光透過層
７５  ハードコート層
【図１】
2006066004.tif 000004
【図２】
2006066004.tif 000005
【図３】
2006066004.tif 000006
【図４】
2006066004.tif 000007
【図５】
2006066004.tif 000008
【図６】
2006066004.tif 000009
【図７】
2006066004.tif 000010
【図８】
2006066004.tif 000011